(57)【要約】本発明は、プラスチックフィルムを開示しており、プラスチックフィルムの分野に属している。プラスチック外層、プラスチック中層及びプラスチック内層の成分として、いずれもポリオレフィンエラストマーを有し、ポリオレフィンエラストマーは、好ましい流動性を有し、ポリプロピレン基材の分散効果を改善し、ポリプロピレン基材を均一に混合させ、プラスチック外層、プラスチック中層及びプラスチック内層の間の接続強度を向上させることができる。プラスチック外層、プラスチック中層及びプラスチック内層の成分として、いずれもポリフタルアミド樹脂を有し、各成分をよりコンパクト化し、張力をより効果的に向上させることができる。このようなプラスチックフィルムは、張力が強く、破損しにくい。【特許請求の範囲】
【請求項１】
プラスチック外層と、プラスチック中層と、プラスチック内層とを備えるプラスチックフィルムであって、
プラスチック外層の成分として、第一のポリプロピレン基材、ポリオレフィンエラストマー及びポリフタルアミド樹脂を含み、
プラスチック中層の成分として、第二のポリプロピレン基材、ポリオレフィンエラストマー及びポリフタルアミド樹脂を含み、
プラスチック内層の成分として、第三のポリプロピレン基材、ポリオレフィンエラストマー及びポリフタルアミド樹脂を含むことを特徴とするプラスチックフィルム。
【請求項２】
第一のポリプロピレン基材が、ランダム共重合ポリプロピレン及び低融点共重合ポリプロピレンからなることを特徴とする請求項1に記載のプラスチックフィルム。
【請求項３】
第二のポリプロピレン基材が、ランダム共重合ポリプロピレン及びホモポリプロピレンからなることを特徴とする請求項1に記載のプラスチックフィルム。
【請求項４】
第三のポリプロピレン基材が、シンジオタクティック共重合ポリプロピレン及びホモポリプロピレンからなることを特徴とする請求項1に記載のプラスチックフィルム。
【請求項５】
プラスチック外層の成分において、ランダム共重合ポリプロピレンの重量%が60%〜70%であり、低融点共重合ポリプロピレンの重量%が10%〜20%であり、ポリオレフィンエラストマーの重量%が10%〜20%であり、ポリフタルアミド樹脂の重量%が0.2%〜1.0%であることを特徴とする請求項2に記載のプラスチックフィルム。
【請求項６】
プラスチック中層の成分において、ランダム共重合ポリプロピレンの重量%が56%〜66%であり、ホモポリプロピレンの重量%が26%〜36%であり、ポリオレフィンエラストマーの重量%が2%〜10%であり、ポリフタルアミド樹脂の重量%が0.2%〜1.2%であることを特徴とする請求項3に記載のプラスチックフィルム。
【請求項７】
プラスチック内層の成分において、シンジオタクティック共重合ポリプロピレンの重量%が56%〜66%であり、ホモポリプロピレンの重量%が26%〜36%であり、ポリオレフィンエラストマーの重量%が2%〜10%であり、ポリフタルアミド樹脂の重量%が0.2〜1.2%であることを特徴とする請求項4に記載のプラスチックフィルム。
【請求項８】
プラスチック外層、プラスチック中層及びプラスチック内層のポリオレフィンエラストマーが、メタロセンポリオレフィンエラストマーであることを特徴とする請求項1〜7のいずれか1項に記載のプラスチックフィルム。
【請求項９】
プラスチック外層、プラスチック中層及びプラスチック内層のポリフタルアミド樹脂が、半結晶状態のポリフタルアミド樹脂であることを特徴とする請求項1〜7のいずれか1項に記載のプラスチックフィルム。
【請求項１０】
当該プラスチック外層、プラスチック中層及びプラスチック内層の成分として、いずれも色材をさらに含むことを特徴とする請求項1〜7のいずれか1項に記載のプラスチックフィルム。
【発明の詳細な説明】
【技術分野】
【０００１】
本発明は、プラスチックフィルムの分野に関し、特にプラスチックフィルムに関する。
【背景技術】
【０００２】
プラスチックフィルムとは、ポリ塩化ビニル、ポリエチレン、ポリスチレン及び他の樹脂により製造されたフィルムであり、パッケージに用いられ、被膜層として用いられる。プラスチックパッケージ及びプラスチックパッケージ製品は、市場占有率がますます大きくなり、特に複合プラスチックソフトパッケージは、既に食品、医薬、化学工業等の分野に広く適用されており、そのうち、食品パッケージ、例えば、飲料パッケージ、冷凍食品パッケージ、レトルト食品パッケージ、インスタント食品パッケージ等の割合が最も大きく、これらの製品は、いずれも人々の生活に極めて大きな利便性をもたらしている。しかし、従来のプラスチックフィルムは、張力が弱く、破損しやすい。
【発明の概要】
【０００３】
前記課題を解決するために、本発明は、張力が強く、破損しにくいプラスチックフィルムを提供する。
【０００４】
本発明は、以下の技術手段を採用する。プラスチック外層と、プラスチック中層と、プラスチック内層とを備えるプラスチックフィルムであって、
プラスチック外層の成分として、第一のポリプロピレン基材、ポリオレフィンエラストマー及びポリフタルアミド樹脂を含み、
プラスチック中層の成分として、第二のポリプロピレン基材、ポリオレフィンエラストマー及びポリフタルアミド樹脂を含み、
プラスチック内層の成分として、第三のポリプロピレン基材、ポリオレフィンエラストマー及びポリフタルアミド樹脂を含むプラスチックフィルム。
【０００５】
より好ましくは、第一のポリプロピレン基材が、ランダム共重合ポリプロピレン及び低融点共重合ポリプロピレンからなり、第二のポリプロピレン基材が、ランダム共重合ポリプロピレン及びホモポリプロピレンからなり、第三のポリプロピレン基材が、シンジオタクティック共重合ポリプロピレン及びホモポリプロピレンからなり、2種類の基材が互いに性能を補うことができる。
【０００６】
より好ましくは、プラスチック外層の成分において、ランダム共重合ポリプロピレンの重量%が60%〜70%であり、低融点共重合ポリプロピレンの重量%が10%〜20%であり、ポリオレフィンエラストマーの重量%が10%〜20%であり、ポリフタルアミド樹脂の重量%が0.2%〜1.0%である。
【０００７】
より好ましくは、プラスチック中層の成分において、ランダム共重合ポリプロピレンの重量%が56%〜66%であり、ホモポリプロピレンの重量%が26%〜36%であり、ポリオレフィンエラストマーの重量%が2%〜10%であり、ポリフタルアミド樹脂の重量%が0.2%〜1.2%である。
【０００８】
より好ましくは、プラスチック内層の成分において、シンジオタクティック共重合ポリプロピレンの重量%が56%〜66%であり、ホモポリプロピレンの重量%が26%〜36%であり、ポリオレフィンエラストマーの重量%が2%〜10%であり、ポリフタルアミド樹脂の重量%が0.2〜1.2%である。
【０００９】
より好ましくは、プラスチック外層、プラスチック中層及びプラスチック内層のポリオレフィンエラストマーが、メタロセンポリオレフィンエラストマーである。ポリオレフィンエラストマーは、好ましい流動性を有し、ポリプロピレン基材の分散効果を改善できるとともに、プラスチックフィルム層間の接続強度を向上させることができる。
【００１０】
より好ましくは、プラスチック外層、プラスチック中層及びプラスチック内層のポリフタルアミド樹脂が、半結晶状態のポリフタルアミド樹脂である。半結晶状態のポリフタルアミド樹脂により、各成分をよりコンパクト化し、張力をより効果的に向上させることができる。
【００１１】
より好ましくは、当該プラスチック外層、プラスチック中層及びプラスチック内層の成分として、プラスチックフィルム層を着色するために、いずれも色材をさらに含む。
【００１２】
本発明の有益な効果は以下のとおりである。プラスチックフィルムは、プラスチック外層、プラスチック中層及びプラスチック内層の成分として、いずれもポリオレフィンエラストマーを有し、ポリオレフィンエラストマーが、好ましい流動性を有し、ポリプロピレン基材の分散効果を改善でき、ポリプロピレン基材を均一に混合させ、プラスチック外層、プラスチック中層及びプラスチック内層の間の接続強度を向上させ、プラスチック外層、プラスチック中層及びプラスチック内層の成分として、いずれもポリフタルアミド樹脂を有し、各成分をよりコンパクト化し、張力をより効果的に向上させることができる。
【発明を実施するための形態】
【００１３】
このプラスチックフィルムは、プラスチック外層と、プラスチック中層と、プラスチック内層とを備え、
プラスチック外層の成分として、第一のポリプロピレン基材、ポリオレフィンエラストマー及びポリフタルアミド樹脂を含む。第一のポリプロピレン基材が、ランダム共重合ポリプロピレン及び低融点共重合ポリプロピレンからなる。プラスチック外層の材料100kgあたりに、ランダム共重合ポリプロピレンの重量が65kgであり、ランダム共重合ポリプロピレンの重量%が65%であり、低融点共重合ポリプロピレンの重量が17.2kgであり、低融点共重合ポリプロピレンの重量%が17.2%であり、ポリオレフィンエラストマーの重量が17.2kgであり、ポリオレフィンエラストマーの重量%が17.2%であり、ポリフタルアミド樹脂の重量が0.6kgであり、ポリフタルアミド樹脂の重量%が0.6%である。
プラスチック中層の成分として、第二のポリプロピレン基材、ポリオレフィンエラストマー及びポリフタルアミド樹脂を含む。第二のポリプロピレン基材が、ランダム共重合ポリプロピレン及びホモポリプロピレンからなる。プラスチック中層の材料100kgあたりに、ランダム共重合ポリプロピレンの重量が61kgであり、ランダム共重合ポリプロピレンの重量%が61%であり、ホモポリプロピレンの重量が32kgであり、ホモポリプロピレンの重量%が32%であり、ポリオレフィンエラストマーの重量が6.4kgであり、ポリオレフィンエラストマーの重量%が6.4%であり、ポリフタルアミド樹脂の重量が0.6kgであり、ポリフタルアミド樹脂の重量%が0.6%である。
【００１４】
プラスチックの内層成分として、第三のポリプロピレン基材、ポリオレフィンエラストマー及びポリフタルアミド樹脂を含む。第三のポリプロピレン基材が、シンジオタクティック共重合ポリプロピレン及びホモポリプロピレンからなる。プラスチック内層の材料100kgあたりに、シンジオタクティック共重合ポリプロピレンの重量が61kgであり、シンジオタクティック共重合ポリプロピレンの重量%が61%であり、ホモポリプロピレンの重量が32kgであり、ホモポリプロピレンの重量%が32%であり、ポリオレフィンエラストマーの重量が6.4kgであり、ポリオレフィンエラストマーの重量%が6.4%であり、ポリフタルアミド樹脂の重量が0.6kgであり、ポリフタルアミド樹脂の重量%が0.6%である。
【００１５】
前記プラスチック外層、プラスチック中層及びプラスチック内層のポリオレフィンエラストマーは、メタロセンポリオレフィンエラストマーであり、好ましい流動性を有し、ポリプロピレン基材の分散効果を改善できるとともに、プラスチックフィルム層間の接続強度を向上させることができる。
【００１６】
前記プラスチック外層、プラスチック中層及びプラスチック内層のポリフタルアミド樹脂は、半結晶状態のポリフタルアミド樹脂であり、半結晶状態のポリフタルアミド樹脂により、各成分をよりコンパクト化し、張力をより効果的に向上させることができる。
【００１７】
前記当該プラスチック外層、プラスチック中層及びプラスチック内層の成分として、プラスチックフィルム層を着色するために、いずれも色材をさらに含む。プラスチック外層の色材は、カラー色材であってもよく、プラスチック外層の色材の重量が9.3kgである。プラスチック中層の色材は、白色材であってもよく、プラスチック中層の色材の重量が10.6kgである。プラスチック内層の色材は、黒色材であってもよく、プラスチック内層の色材の重量が6.5kgである。プラスチック外層、プラスチック中層及びプラスチック内層の色が異なることにより、プラスチック外層、プラスチック中層及びプラスチック内層を区別できる。
【００１８】
以上の実施例は、単なる説明であり、本発明を制限するためのものではない。したがって、本発明の請求の範囲に記載されている方法によりなされた等価な変更又は修飾は、いずれも本発明の請求の範囲に含まれる。
【国際調査報告】
2019524471.tif 000002
2019524471.tif 000003
2019524471.tif 000004
2019524471.tif 000005
2019524471.tif 000006
2019524471.tif 000007
2019524471.tif 000008
2019524471.tif 000009